(57)【要約】【課題】耐擦傷性と耐熱性と耐薬品性とに優れ低屈折率であり光吸収損失の低い光学材料を得るための原料であり、パーフルオロ基含有化合物を重合成分として含む重合性組成物を提供する。【解決手段】重合性組成物は、下記化学式（Ｉ）【化１】2004035845.tif 000010（式（Ｉ）中、‐Ｒ１は水素原子またはメチル基、‐Ｒｆ１‐は炭素数１〜１０のパーフルオロ基、‐Ｒｆ２、‐Ｒｆ３、‐Ｒｆ４、‐Ｒｆ５は同一または異なる炭素数１〜１８のパーフルオロ基）で示される重合性不飽和基を持つパーフルオロ基含有化合物が、含まれたものである。また重合性組成物は、下記化学式（ＩＩ）および（ＩＩＩ）【化２】2004035845.tif 000011（式（ＩＩ）および式（ＩＩＩ）中、Ｒ２‐は脂肪族環状エーテル基、ｎ＝１〜３、‐Ｒｆ１‐、‐Ｒｆ２、‐Ｒｆ３、‐Ｒｆ４、‐Ｒｆ５は前記と同じ）で示される重合性環状基を持つパーフルオロ基含有化合物のうち、少なくとも前記式（ＩＩ）のパーフルオロ基含有化合物が含まれている。【特許請求の範囲】
【請求項１】
下記化学式（Ｉ）
【化１】
2004035845.tif 000007
（式（Ｉ）中、‐Ｒ１は水素原子またはメチル基、‐Ｒｆ１‐は炭素数１〜１０のパーフルオロ基、‐Ｒｆ２、‐Ｒｆ３、‐Ｒｆ４、‐Ｒｆ５は同一または異なる炭素数１〜１８のパーフルオロ基）で示される重合性不飽和基を持つパーフルオロ基含有化合物が、含まれていることを特徴とする重合性組成物。
【請求項２】
請求項１に記載の重合性組成物に、前記式（Ｉ）のパーフルオロ基含有化合物以外の重合性不飽和基を持つ化合物が含まれていることを特徴とする重合性組成物。
【請求項３】
下記化学式（ＩＩ）
【化２】
2004035845.tif 000008
および下記化学式（ＩＩＩ）
【化３】
2004035845.tif 000009
（式（ＩＩ）および式（ＩＩＩ）中、Ｒ２‐は脂肪族環状エーテル基、ｎ＝１〜３、‐Ｒｆ１‐、‐Ｒｆ２、‐Ｒｆ３、‐Ｒｆ４、‐Ｒｆ５は前記と同じ）で示される重合性環状基を持つパーフルオロ基含有化合物のうち、少なくとも前記式（ＩＩ）のパーフルオロ基含有化合物が含まれていることを特徴とする重合性組成物。
【請求項４】
請求項３に記載の重合性組成物に、前記パーフルオロ基含有化合物以外の重合性環状基を持つ化合物が含まれていることを特徴とする重合性組成物。
【請求項５】
活性エネルギー線を照射することにより請求項１〜４のいずれかに記載の重合性組成物が重合した硬化物。
【発明の詳細な説明】
【０００１】
【発明の属する技術分野】
本発明は、プラスチックの光学材料の原料でありパーフルオロ基含有化合物を重合成分として含んでいる重合性組成物、この組成物を重合させた光学材料用の硬化物に関するものである。
【０００２】
【従来の技術】
眼鏡やカメラのレンズ、プリズム、光導波路、携帯電話の平面ディスプレイの光学部品、反射防止膜にプラスチックの光学材料が用いられている。プラスチックの光学材料は、夫々の材質に固有の屈折率を持っており、光学部品等の設計に際し、適切な屈折率を持つ材質が選択される。
【０００３】
しかしプラスチックの光学材料は、その種類が限られており、屈折率の選択範囲がさほど広いとはいえない。さらに、光導波路として用いるプラスチックの光学材料は、使用される光の吸収損失が低くなるように炭素−水素結合の存在比率が小さいことが望ましいので、その種類が一層限られる。
【０００４】
このような光学材料として、直鎖状パーフルオロ基含有重合性化合物を架橋させた重合物が知られている。この化合物のパーフルオロ基が長鎖であると重合物の架橋密度が粗になるため、この重合物で形成された光学材料は、耐擦傷性・耐熱性・耐薬品性が不十分になってしまう。逆にこの化合物のパーフルオロ基が短鎖であると、重合物中のフッ素含有量が少なくなるため、この重合物で形成された光学材料は、屈折率が高くなり、かつ光の吸収損失が大きくなってしまう。
【０００５】
【発明が解決しようとする課題】
本発明は前記の課題を解決するためなされたもので、屈折率を適宜選択でき屈折率が小さく光吸収損失が低い光学材料のための原料でありパーフルオロ基含有化合物を重合成分として含む重合性組成物、およびこの組成物を重合させた耐擦傷性と耐熱性と耐薬品性とが優れている光学材料用の硬化物を提供することを目的とする。
【０００６】
【課題を解決するための手段】
前記の目的を達成するためになされた本発明の重合性組成物は、下記化学式（Ｉ）
【０００７】
【化４】
2004035845.tif 000002
【０００８】
（式（Ｉ）中、‐Ｒ１は水素原子またはメチル基、‐Ｒｆ１‐は炭素数１〜１０のパーフルオロ基、‐Ｒｆ２、‐Ｒｆ３、‐Ｒｆ４、‐Ｒｆ５は同一または異なる炭素数１〜１８のパーフルオロ基）で示される重合性不飽和基を持つパーフルオロ基含有化合物が含まれたものである。重合性不飽和基である（メタ）アクリロイル基ＣＨ２＝Ｃ（‐Ｒ１）‐ＣＯ‐を持つこのパーフルオロ基含有化合物は、重合させて不飽和基が架橋することにより得られる光学材料用の硬化物を形成するための重合成分である。
【０００９】
パーフルオロ基‐Ｒｆ１‐、およびパーフルオロ基‐Ｒｆ２、‐Ｒｆ３、‐Ｒｆ４、‐Ｒｆ５は、炭化水素基の全ての水素がフッ素に置換されたもので、飽和、不飽和のいずれであってもよく、直鎖状、分岐状のいずれであってもよく、脂環または芳香環を有していてもよい。
【００１０】
この組成物は、前記化学式（Ｉ）で示されるパーフルオロ基含有化合物が主として含まれていることが好ましい。さらに下記化学式（ＩＶ）
【００１１】
【化５】
2004035845.tif 000003
【００１２】
で示される片末端に水酸基を持つパーフルオロ基含有化合物が含まれていてもよい。
【００１３】
組成物中、前記化学式（Ｉ）で示されるこのパーフルオロ基含有化合物が、少なくとも１〜１００重量％含まれていることが好ましい。
【００１４】
重合性組成物は、前記化学式（Ｉ）で示されるパーフルオロ基含有化合物と、この化合物以外であって重合性不飽和基を持つ化合物とが含まれていてもよい。
【００１５】
このような重合性不飽和基を持つ化合物は、例えば１，２−ビス｛（メタ）アクリロイルオキシ｝−４，４，４−トリフルオロブタン、１，２−ビス｛（メタ）アクリロイルオキシ｝−４，４，５，５，５−ペンタフルオロペンタン、１，２−ビス｛（メタ）アクリロイルオキシ｝−４，４，５，５，６，６，６−へプタフルオロへキサン、１，２−ビス｛（メタ）アクリロイルオキシ｝−４，４，５，５，６，６，７，７，７−ノナフルオロヘプタン、１，２−ビス｛（メタ）アクリロイルオキシ｝−４，４，５，５，６，６，７，７，８，８，８−ウンデカフルオロオクタン、１，２−ビス｛（メタ）アクリロイルオキシ｝−４，４，５，５，６，６，７，７，８，８，９，９，９−トリデカフルオロノナン、１，２−ビス｛（メタ）アクリロイルオキシ｝−４，４，５，５，６，６，７，７，８，８，９，９，１０，１０，１０−ペンタデカフルオロデカン、１，２−ビス｛（メタ）アクリロイルオキシ｝−４，４，５，５，６，６，７，７，８，８，９，９，１０，１０，１１，１１，１１−へプタデカフルオロウンデカン、１，２−ビス｛（メタ）アクリロイルオキシ｝−４，４，５，５，６，６，７，７，８，８，９，９，１０，１０，１１，１１，１２，１２，１２−ノナデカフルオロドデカン、１，２−ビス｛（メタ）アクリロイルオキシ｝−５，５，６，６，７，７，８，８，９，９，１０，１０，１１，１１，１１−ヘプタデカフルオロドデカン、１，２−ビス｛（メタ）アクリロイルオキシ｝−４−トリフルオロメチル−５，５，５−トリフルオロペンタン、１，２−ビス｛（メタ）アクリロイルオキシ｝−５−トリフルオロメチル−６，６，６−トリフルオロヘキサン、１，２−ビス｛（メタ）アクリロイルオキシ｝−３−メチル−４，４，５，５，５−ペンタフルオロペンタン、１，２−ビス｛（メタ）アクリロイルオキシ｝−３−メチル−４，４，５，５，６，６，６−ヘプタフルオロヘキサン、１，２−ビス｛（メタ）アクリロイルオキシ｝−４−（パーフルオロシクロへキシル）ブタン、１，４−ビス｛（メタ）アクリロイルオキシ｝−２，２，３，３−テトラフルオロブタン、１，５−ビス｛（メタ）アクリロイルオキシ｝−２，２、３，３，４，４−ヘキサフルオロペンタン、１，６−ビス｛（メタ）アクリロイルオキシ｝−２，２，３，３，４，４，５，５−オクタフルオロへキサン、１，７−ビス｛（メタ）アクリロイルオキシ｝−２，２，３，３，４，４，５，５，６，６−デカフルオロへプタン、１，８−ビス｛（メタ）アクリロイルオキシ｝−２，２，３，３，４，４，５，５，６，６，７，７−ドデカフルオロオクタン、１，９−ビス｛（メタ）アクリロイルオキシ｝−２，２，３，３，４，４，５，５，６，６，７，７，８，８−テトラデカフルオロノナン、１，１０−ビス｛（メタ）アクリロイルオキシ｝−２，２，３，３，４，４，５，５，６，６，７，７，８，８，９，９−へキサデカフルオロデカン、１，１１−ビス｛（メタ）アクリロイルオキシ｝−２，２，３，３，４，４，５，５，６，６，７，７，８，８，９，９，１０，１０−オクタデカフルオロウンデカン、１，１２−ビス｛（メタ）アクリロイルオキシ｝−２，２，３，３，４，４，５，５，６，６，７，７，８，８，９，９，１０，１０，１１，１１−エイコサフルオロデカン、１，８−ビス｛（メタ）アクリロイルオキシ｝−２，７−ジヒドロキシ−４，４，５，５−テトラフルオロオクタン、１，９−ビス｛（メタ）アクリロイルオキシ｝−２，８−ジヒドロキシ−４，４，５，５，６，６−ヘキサフルオロノナン、１，１０−ビス｛（メタ）アクリロイルオキシ｝−２，９−ジヒドロキシ−４，４，５，５，６，６，７，７−オクタフルオロデカン、１，１１−ビス｛（メタ）アクリロイルオキシ｝−２，１０−ジヒドロキシ−４，４，５，５，６，６，７，７，８，８−デカフルオロウンデカン、１，１２−ビス｛（メタ）アクリロイルオキシ｝−２，１１−ジヒドロキシ−４，４，５，５，６，６，７，７，８，８，９，９−ドテカフルオロデカン、２，２−ビス｛（メタ）アクリロイルオキシメチル｝プロピオン酸−２−ヒドロキシ−４，４，５，５，６，６，７，７，８，８，９，９，１０，１０，１１，１１，１１−へプタデカフルオロウンデシルのようなフッ素含有（メタ）アクリル酸エステル；トリメチロールプロパントリ（メタ）アクリレート、ペンタエリスリトールトリアクリレート、ペンタエリスリトールテトラアクリレート、ジペンタエリスリトールへキサアクリレート、ペンタエリスリトールトリアクリレートへキサメチレンジイソシアネートウレタンプレポリマー、ペンタエリスルトールトリアクリレートイソホロンジイソシアネートウレタンプレポリマー、ペンタエリスリトールトリアクリレートトリレンジイソシアネートウレタンプレポリマーのようなフッ素非含有の（メタ）アクリル酸エステルで例示される（メタ）アクリレートモノマーが挙げられる。また、重合性不飽和基を持つ化合物は、３，３，４，４，５，５，６，６−オクタフルオロ−１，７−オクタジエン、３，３，４，４，５，５，６，６，７，７，８，８−ドデカフルオロ−１，９−デカジエン、３，３，４，４，５，５，６，６、７，７，８，８，９，９，１０，１０−ヘキサデカフルオロ−１，１１−ドデカジエンのようなビニルモノマーであってもよい。
【００１６】
重合性組成物中、（メタ）アクリレートモノマーやビニルモノマーである重合性不飽和基を持つ化合物が、０〜９９重量％含まれていることが好ましい。
【００１７】
本発明の別な重合性組成物は、下記化学式（ＩＩ）
【００１８】
【化６】
2004035845.tif 000004
および下記化学式（ＩＩＩ）
【化７】
2004035845.tif 000005
【００１９】
（式（ＩＩ）および式（ＩＩＩ）中、Ｒ２‐は脂肪族環状エーテル基、ｎ＝１〜３、‐Ｒｆ１‐、‐Ｒｆ２、‐Ｒｆ３、‐Ｒｆ４、‐Ｒｆ５は前記と同じ）で示されるパーフルオロ基含有化合物のうち、少なくとも前記式（ＩＩ）のパーフルオロ基含有化合物が含まれたものである。脂肪族環状エーテル基Ｒ２‐を持つこのパーフルオロ基含有化合物は、脂肪族環状エーテル基が開環重合して架橋することにより得られる光学材料用の硬化物を形成するための重合成分である。
【００２０】
脂肪族環状エーテル基Ｒ２‐は、オキシラン環、オキセタン環、テトラヒドロフラン環で例示されるものである。Ｒ２‐（ＣＨ２）ｎ‐は、具体的には、グリシジル基、３，４−エポキシブチル基のようなオキシラン環含有基；２−オキセタンメチル基、２−オキセタン−２−エチル基のようなオキセタン環含有基；テトラヒドロフルフリル基、２−テトラヒドロフラン−２−エチル基のようなテトラヒドロフラン環含有基が挙げられる。
【００２１】
重合性組成物は、前記化学式（ＩＩ）で示されるパーフルオロ基含有化合物を主として含んでいることが好ましい。さらに前記化学式（ＩＩＩ）で示されるパーフルオロ基含有化合物が含まれていてもよい。
【００２２】
組成物中、前記化学式（ＩＩ）や（ＩＩＩ）で示されるパーフルオロ基含有化合物が、１〜１００重量％含まれていることが好ましい。
【００２３】
重合性組成物は、前記化学式（ＩＩ）や（ＩＩＩ）で示されるパーフルオロ基含有化合物と、この化合物以外であって重合性環状基を持つ化合物とが含まれていてもよい。このような重合性環状基への付加反応性の化合物は、例えば、エチレングリコールジグリシジルエーテル、ジエチレングリコールジグリシジルエーテル、ポリエチレングリコール＃２００ジグリシジルエーテル、ポリエチレングリコール＃４００ジグリシジルエーテル、プロピレングリコールジグリシジルエーテル、トリプロピレングリコールジグリシジルエーテル、ポリプロピレングリコール＃４００ジグリシジルエーテル、ネオペンチルグルコールジグリシジルエーテル、１，６−ヘキサンジオールジグリシジルエーテル、グリセリンジグリシジルエーテル、トリメチロールプロパントリグリシジルエーテル、ビスフェノールＡジグリシジルエーテル、水添ビスフェノールＡジグリシジルエーテルで例示されるグリシジルエーテル；１，４−ブタンジオールジビニルエーテル、１，４−シクロヘキサンジメタノールジビニルエーテル、トリエチレングリコールジビニルエーテルで例示されるビニルエーテル化合物；セロキサイド、エポリード（いずれもダイセル化学工業（株）製の表品名）で例示される脂環式エポキシ化合物；ＯＸＴ（東亞合成（株）製の商品名）で例示されるオキセタン化合物が挙げられる。
【００２４】
重合性組成物中、このような重合性環状基への付加反応性の化合物が、０〜９９重量％含まれていることが好ましい。
【００２５】
（メタ）アクリロイル基や脂肪族環状エーテル基を持つこれらパーフルオロ基含有化合物を含んでいる重合性組成物に、重合開始剤や反応促進剤が含まれていてもよい。
【００２６】
重合開始剤として、活性エネルギー線、例えば紫外線の照射により重合を開始させるものが挙げられる。重合開始剤は、アデカオプトマーＳＰシリーズ（旭電化工業（株）製の商品名）、サンエイドＳＩシリーズ（三新化学工業（株）製の商品名）で例示されるトリアリールスルホニウム塩；ＷＰＩシリーズ（和光純薬工業（株）製の商品名）で例示されるジアリールヨードニウム塩で例示される紫外線カチオン開始剤が挙げられる。またその他に、重合開始剤は、イルガキュア１８４、ダロキュア１１７３（いずれもチバスペシャルティ・ケミカルズ（株）製の商品名）で例示されるアセトフェノン系開始剤；ベンゾイン、イルガキュア６５１（チバスペシャルティ・ケミカルズ（株）製の商品名）で例示されるベンゾイン系開始剤；ＫＡＹＡＣＵＲＥ　ＢＰ−１００、ＫＡＹＡＣＵＲＥ　ＢＭＳ（いずれも日本化薬（株）製の商品名）のようなベンゾフェノン系開始剤；ＫＡＹＡＣＵＲＥＤＥＴＸ−Ｓ、ＫＡＹＡＣＵＲＥ　ＣＴＸ（いずれも日本化薬（株）製の商品名）で例示されるチオキサントン系開始剤であってもよい。さらに、重合開始剤は、カオライザーＮｏ．２０（花王（株）製の商品名）で例示されるアミン系化合物；パーブチルＰＶ（日本油脂（株）製の商品名）で例示される過酸化物であってもよい。
【００２７】
反応促進剤は、例えばＫＡＹＡＣＵＲＥ　ＤＭＢＩ、ＫＡＹＡＣＵＲＥ　ＥＰＡ（いずれも日本化薬（株）製の商品名）で例示される３級アミンが挙げられる。
【００２８】
重合開始剤や反応促進剤は、重合性組成物中、０．０１〜２０重量％含まれていることが好ましい。
【００２９】
本発明の硬化物は、活性エネルギー線を照射することにより前記の重合性組成物が重合したものである。活性エネルギー線は、例えば、紫外線、電子線、放射線、熱線が挙げられる。この硬化物は、光学材料として用いられる。
【００３０】
重合性組成物中に含まれた前記化学式（Ｉ）で示されるパーフルオロ基含有化合物が重合する場合を例に説明すると、パーフルオロ基含有化合物の（メタ）アクリル基が、別なパーフルオロ基含有化合物分子や（メタ）アクリレートモノマー分子のアクリロイル基と速やかに架橋し、順次繰り返されて３次元的な網目状に架橋して重合した硬化物を形成する。
【００３１】
重合性組成物中に含まれた前記化学式（ＩＩ）で示され両端に脂肪族環状エーテル基を有するパーフルオロ基含有化合物が重合する場合を例に説明すると、その脂肪族環状エーテル基が触媒によって開環して別な分子の脂肪族環状エーテル基を開環させて速やかに架橋する。組成物にさらに前記式（ＩＩＩ）で示され脂肪族環状エーテル基と水酸基とを有するパーフルオロ基含有化合物が含まれている場合、前記のような開環する架橋のほか、この水酸基が別な分子の脂肪族環状エーテル基を開環させて架橋する。このような架橋が順次繰り返されて、３次元的な網目状に架橋して重合した硬化物を形成する。
【００３２】
（メタ）アクリロイル基および脂肪族環状エーテル基のいずれかを持っているこのパーフルオロ基含有化合物が含まれた重合性組成物を用いて、簡便に硬化物を形成することができる。
【００３３】
この硬化物中、パーフルオロ基含有化合物由来のパーフルオロ基‐Ｒｆ１‐は炭素数１〜１０とさほど長くなく、また分岐したパーフルオロ基‐Ｒｆ２、‐Ｒｆ３、‐Ｒｆ４、‐Ｒｆ５も炭素数１〜１８とさほど長くないので、架橋を阻害するような立体障害とならない。そのため、硬化物は、密な網目状に架橋しており、強固で、耐擦傷性と耐熱性と耐薬品性とが優れている。
【００３４】
パーフルオロ基‐Ｒｆ１‐、‐Ｒｆ２、‐Ｒｆ３、‐Ｒｆ４、‐Ｒｆ５が存在するため、硬化物中、炭素−水素結合の存在比率が相対的に小さくなる結果、硬化物は、光吸収損失が低くなっている。さらに、電子吸引性の強いパーフルオロ基が炭素−水素結合を有する炭素と直接結合しておらず、またパーフルオロ基の近傍にも炭素−水素結合が存在しないために、炭素−水素結合からの水素原子の引抜きによる分解が抑制される結果、硬化物は、耐久性が向上する。
【００３５】
硬化物中のフッ素の含有量が多いほど、硬化物の屈折率は低下する。
【００３６】
フッ素の含有量は、パーフルオロ基‐Ｒｆ１‐、‐Ｒｆ２、‐Ｒｆ３、‐Ｒｆ４、‐Ｒｆ５が適切な炭素数であるパーフルオロ基含有化合物を用いたり、（メタ）アクリレートモノマーや環状エーテルモノマーを適切な配合比率で配合したりした組成物を、硬化重合させることによって適宜調整できる。
【００３７】
これにより所望の屈折率や、低い光吸収損失の光学材料のための硬化物が得られる。この硬化物は、レンズや光導波路等の原材として有用である。
【００３８】
またこの硬化物は、屈折率が１．３２〜１．４５と低いため、光学部品表面に形成する反射防止膜としても有用である。この膜は、汎用されているポリエチレンテレフタレート、トリアセチルセルロース、メチルメタクリレート、ポリカーボネートのようなプラスチック製のレンズ、フィルム等の基材上、またはガラスのレンズの基材上に形成される。必要に応じて、基材と反射防止膜との間に、別な層を設けてもよい。
【００３９】
さらに、この硬化物は、その表面に化学的に安定なパーフルオロ基が露出し表面エネルギーを低下させているので、塵埃を吸着せず防汚性も優れている。
【００４０】
【実施例】
本発明の実施例を詳細に説明する。
【００４１】
以下、本発明を適用するパーフルオロ基含有化合物を含む重合性組成物を調製し、この組成物を重合させて硬化物を形成させた実施例を示す。
【００４２】
重合成組成物の調製に先立ち、パーフルオロ基含有化合物Ａ、ＢおよびＣを合成した。
【００４３】
（パーフルオロ基含有化合物Ａの合成例）
撹拌装置、温度計、冷却管、滴下ロートを備えた１Ｌの四つ口フラスコに、２，５−トリフルオロメチル−２，５−パーフルオロヘキサノールの４３．４ｇと、トリエチルアミンの２１．２ｇと、トルエンの４０．０ｇとを仕込んだ。この反応系を窒素気流下で撹拌しながら氷／塩により冷却した。この反応液を０℃以下好ましくは−１０℃以下に冷却しながら、反応液にアクリル酸クロライドの１９．０１ｇを滴下ロートにより２時間かけて徐々に滴下した。滴下終了後０℃以下で約１時間、次いで室温で約３時間攪拌した。反応液に１０ｗｔ％炭酸水素ナトリウム水溶液を加えて中和し、次いで１０ｗｔ％食塩水を加えて水洗処理をした後、減圧下で濃縮し、パーフルオロ基含有化合物Ａを得た。
【００４４】
（パーフルオロ基含有化合物Ｂの合成例）
撹拌装置、温度計、冷却管、滴下ロートを備えた５００ｍＬの四つ口フラスコに、１Ｈ，１Ｈ，８Ｈ，８Ｈ−パーフルオロオクタンジオールの２０ｇと、エピクロロヒドリンの１０２．２ｇと、トリエチルベンジルアンモニウムクロライドの０．６６ｇとを仕込んだ。この反応液を、撹拌しながら８５℃に加熱した。さらに同温度で、反応液に５０％水酸化ナトリウム水溶液１０．６ｇを１時間かけて滴下し、滴下後２時間撹拌しながら反応させた。反応液に１ｗｔ％リン酸第一ナトリウム水溶液を加えて、中和および水洗処理をした後、減圧下で濃縮し、パーフルオロ基含有化合物Ｂを得た。
【００４５】
（パーフルオロ基含有化合物Ｃの合成例）
撹拌装置、温度計、冷却管、滴下ロートを備えた５００ｍＬの四つ口フラスコに、２，５−トリフルオロメチル−２，５−パーフルオロヘキサノールの４３．４ｇと、エピクロロヒドリンの１８５ｇと、トリエチルベンジルアンモニウムクロライドの３．５ｇとを仕込んだ。この反応液を撹拌しながら８５℃に加熱した。さらに同温度にて、反応液に５０％水酸化ナトリウム水溶液１９．３２ｇを１時間かけて滴下し、滴下後２時間撹拌しながら反応させた。反応液に１ｗｔ％リン酸第一ナトリウム水溶液を加えて、中和および水洗処理をした後、減圧下で濃縮し、パーフルオロ基含有化合物Ｃを得た。
【００４６】
次に、これらのパーフルオロ基含有化合物を用いて、本発明を適用する重合性組成物の調製とそれの膜状の硬化物の形成の例を実施例１〜３に示す。また、本発明を適用外の重合性組成物の調製と硬化物の形成の例を比較例１〜３に示す。
【００４７】
（実施例１）
パーフルオロ基含有化合物Ａの７０重量部と、フルオライト　ＦＡ−１６（共栄社化学（株）製の商品名）の３０重量部と、イルガキュア１１７３（チバスペシャリティケミカルズ社製の商品名）の４重量部とを混合し、重合性組成物を得た。この重合性組成物を、スピンコートにて、下記の物性の評価のための適当な厚さとなるようにガラス上に塗工した。その後、嫌気条件下、高圧水銀灯（８０Ｗ／ｃｍ）を用いて６００ｍＪ／ｃｍ２の照射量で紫外線硬化させて、膜状の硬化物を得た。
【００４８】
（実施例２）
実施例１におけるフルオライト　ＦＡ−１６に代えて、ライトアクリレート　１，９−ＮＤＡ（共栄社化学（株）製の商品名）の３０重量部を用いたこと以外は、実施例１と同様にして重合性組成物、および膜状の硬化物を得た。
【００４９】
（実施例３）
パーフルオロ基含有化合物Ｂの７０重量部と、パーフルオロ基含有化合物Ｃの３０重量部と、スルホニウム塩系カチオン開始剤であるアデカオプトマーＳＰ−１７０（旭電化工業（株）製の商品名）の６重量部とを混合し、重合性組成物を得た。この重合性組成物を、実施例１と同様に紫外線硬化させて、膜状の硬化物を得た。
【００５０】
（比較例１）
フルオライト　ＦＡ−１６（共栄社化学（株）製の商品名）の１００重量部と、イルガキュア１１７３（チバスペシャリティケミカルズ社製の商品名）の４重量部とを混合し、重合性組成物を得た。実施例１と同様にしてこの組成物を紫外線硬化させて、膜状の硬化物を得た。
【００５１】
（比較例２）
パーフルオロ基含有化合物Ｂの１００重量部と、スルホニウム塩系カチオン開始剤であるアデカオプトマーＳＰ−１７０（旭電化工業（株）製の商品名）の６重量部とを混合し、重合性組成物を得た。この組成物を実施例３と同様にして紫外線硬化させて、膜状の硬化物を得た。
【００５２】
（比較例３）
比較例１におけるフルオライト　ＦＡ−１６に代えて、ライトアクリレート　１，９−ＮＤＡ（共栄社化学（株）製の商品名）の１００重量部を用いたこと以外は、比較例１と同様にして重合性組成物、および膜状の硬化物を得た。
【００５３】
実施例１〜３および比較例１〜３で得た重合性組成物の物性を評価するため、外観の観察、および屈折率の測定を行った。さらに夫々の組成物を重合させて形成した膜状の硬化物について物性を評価するため、硬化性の観察、屈折率の測定、ガラス転移温度の測定、および耐擦傷性を行った。
【００５４】
（重合性組成物の外観観察）
組成物の外観について、目視により透明、白濁のいずれであるかを観察した。
【００５５】
（重合性組成物の屈折率測定試験）
アッベ屈折計（アタゴ（株）製）により２５℃での重合性組成物の屈折率を測定した。
【００５６】
（硬化物の硬化性試験）
次に夫々の組成物を、ガラス板上に膜厚１０μｍとなるように塗工した。これに、紫外線照射装置（日本電池（株）製）で８０Ｗ高圧水銀灯を用いて６００ｍＪ／ｃｍ２の紫外線を照射し、組成物の重合した硬化物を得た。硬化膜を指で触ったとき、硬く充分に重合していたものを良好、軟らかく液状の組成物が残存し重合が不十分であったものを不良とする２段階で評価した。
【００５７】
（硬化物の屈折率測定試験）
夫々の組成物を、ガラス板上に膜厚１００μｍとなるように塗工し、同様に紫外線照射装置で重合させて、硬化物とした。この硬化物をガラス板から剥離し、アッベ屈折計により２５℃での屈折率を測定した。
【００５８】
（硬化物のガラス転移温度測定試験）
夫々の組成物を、離型処理の施されたポリエチレンテレフタレートフィルム上に膜厚１００μｍとなるように塗工し、同様に紫外線照射装置で重合させて、硬化物とした。この硬化物をフィルムから剥離し、動的粘弾性測定器（ＴＡインスツルメンツ社製）により、ガラス転移温度（Ｔｇ）を測定した。
【００５９】
（硬化物の耐擦傷性試験）
夫々の組成物を、ガラス板上に膜厚１０μｍとなるように塗工し、同様に紫外線照射装置で重合させて、硬化物とした。１００ｇ／ｃｍ２の荷重をかけた規格００００のスチールウールでこの硬化物を１０往復擦り、硬化物表面の傷の発生の有無を目視により観察した。
【００６０】
実施例１〜３の組成物および比較例１〜３の組成物と、その硬化物とについての物性評価の試験結果を表１に示す。
【００６１】
【表１】
2004035845.tif 000006
【００６２】
表１から明らかなとおり、実施例１、２の硬化物は比較例１、３の硬化物と比較して、また実施例３の硬化物は比較例２の硬化物と比較して、屈折率が低く耐擦傷性が優れており、ガラス転移温度が高いため耐熱性が優れていた。さらに、実施例１〜３の硬化物は、低い屈折率を示した。
【００６３】
【発明の効果】
以上、詳細に説明したように本発明のパーフルオロ基含有化合物を重合成分として含む重合性組成物は、光学材料の原料として用いられる。
【００６４】
重合性組成物の成分や組成を変えることにより、適当な屈折率の光学材料を得ことができる。
【００６５】
この重合性組成物を重合させた硬化物は、低屈折率であり、耐擦傷性・耐熱性・耐薬品性・防汚性が優れている。そのため、この硬化物は、光の反射を忌避すべき、携帯電話や各種平面ディスプレイの反射防止膜として、また眼鏡やカメラのレンズのような光学部品の原材として、有用な光学材料である。この硬化物で形成した光学部品や反射防止膜は、長期間、傷が付かず加熱や薬品に安定であるので、光学部品の交換や反射防止膜の再塗布の必要がない。
【００６６】
またこの硬化物は、光吸収損失が低いので、光導波路用の原材としても有用である。
【００６７】
この硬化物は、鋳型に流し込んで光学部品を成形する際に用いられるキャスティング剤として使用することもできる。この硬化物は、フォトマスクを用いた活性放射線によるパターニングを行うために使用することもできる。